(57)【要約】  複数の繊維を同時に供給する多給糸の際、繊維どうしの重なりを回避してＦＲＰ層の厚みが厚くなるのを抑制する。これを実現するため、複数の繊維給糸口（１４０）を備えた繊維ガイド部材（１３０）を、軸回りに相対回転する被巻回部材（２０）の軸方向に相対移動させ、繊維給糸口（１４０）から繊維（７０）を給糸して被巻回部材（２０）の周囲に巻回するフィラメントワインディング装置において、繊維給糸口（１４０）が繊維ガイド部材（１３０）の一部にのみ設けられている。繊維ガイド部材（１３０）を被巻回部材（２０）の軸方向へ相対移動させる際、被巻回部材（２０）からみて片側からのみ複数の繊維（７０）を給糸し、これら繊維（７０）を被巻回部材（２０）の周囲にて集約させた状態で当該被巻回部材（２０）に巻回させる。
2010125651.tif 000002
【特許請求の範囲】
【請求項１】
複数の繊維給糸口を備えた繊維ガイド部材を、軸回りに相対回転する被巻回部材の軸方向に相対移動させ、前記繊維給糸口から繊維を給糸して前記被巻回部材の周囲に巻回するフィラメントワインディング装置において、
前記繊維給糸口が前記繊維ガイド部材の一部にのみ設けられている、フィラメントワインディング装置。
【請求項２】
前記繊維ガイド部材が前記被巻回部材の軸方向へ相対的に往復運動することにより、前記繊維によって平滑ヘリカル層を形成する、請求項１に記載のフィラメントワインディング装置。
【請求項３】
前記繊維給糸口は、前記繊維の給糸角度が可変に設けられている、請求項１または２に記載のフィラメントワインディング装置。
【請求項４】
前記繊維給糸口が、前記繊維ガイド部材上で当該繊維ガイド部材を含む面に沿って旋回動作可能に設けられている、請求項３に記載のフィラメントワインディング装置。
【請求項５】
前記繊維給糸口が、複数本の前記繊維を前記被巻回部材上で１箇所に集約させる向きに動作する、請求項４に記載のフィラメントワインディング装置。
【請求項６】
前記繊維給糸口はスライド可能であり前記繊維の給糸位置を変える、請求項１から５のいずれか一項に記載のフィラメントワインディング装置。
【請求項７】
前記繊維給糸口は伸縮可能であり前記繊維の給糸位置を変える、請求項１から５のいずれか一項に記載のフィラメントワインディング装置。
【請求項８】
（前記繊維ガイド部材を前記被巻回部材の軸方向へ相対的に往復運動させたときの）前記繊維による当該被巻回部材に対するカバー率が５０％未満である、請求項１から７のいずれか一項に記載のフィラメントワインディング装置。
【請求項９】
前記繊維を収容するクリルスタンドが前記繊維ガイド部材の片側にのみ配置されている、請求項１から８のいずれか一項に記載のフィラメントワインディング装置。
【請求項１０】
複数の繊維給糸口を備えた繊維ガイド部材を、軸回りに相対回転する被巻回部材の軸方向に移動させ、前記繊維給糸口から繊維を給糸して前記被巻回部材の周囲に巻回するフィラメントワインディング方法において、
前記繊維ガイド部材を前記被巻回部材の軸方向へ相対移動させる際、前記被巻回部材からみて片側からのみ複数の前記繊維を給糸し、これら繊維を前記被巻回部材の周囲にて集約させた状態で当該被巻回部材に巻回させる、フィラメントワインディング方法。
【発明の詳細な説明】
【技術分野】
【０００１】
本発明は、フィラメントワインディング装置およびフィラメントワインディング方法に関する。さらに詳述すると、本発明は、フィラメントワインディングにおける繊維の巻き方の改良に関する。
【背景技術】
【０００２】
水素等の貯蔵に用いられるタンク（圧力容器）として、ライナの外周にフープ層とヘリカル層とが交互に積層されたＦＲＰ層を備えるものが利用されている。フープ層は、繊維束（例えば炭素繊維の束）がフープ巻（タンク胴体部においてタンク軸にほぼ垂直に巻く巻き方）されて形成された層であり、ヘリカル層は、繊維束がヘリカル巻（タンク軸にほぼ平行であり、タンクドーム部まで巻く巻き方）されて形成された層である（図２等参照）。【０００３】
フィラメントワインディング法によりライナ表面に繊維束を巻き付ける際、複数の繊維束を同時にかつできる限り均等に巻き付けるという要請から、複数の繊維束を同時に供給することが可能な多給糸型のフィラメントワインディング装置が利用されている。多給糸フィラメントワインディング装置においては、前後移動、左右移動および回転をするアイ口（あいくち）と呼ばれる給糸口が、複数個、マンドレルの周囲にリング状にかつ等間隔に配置されており、これら複数のアイ口の中心でマンドレルを回転させることによってその周囲に複数の繊維束を同時にかつできる限り均等に巻き付けることができる。このような多給糸型のフィラメントワインディング装置を利用することにより、通常の１アイ口（単給糸）の設備と比較してフィラメントワインディングに要する時間を大幅に短縮することが可能である。【０００４】
従来、このような多給糸型フィラメントワインディング装置として、複数の繊維束をマンドレルに対してヘリカル巻で巻き付けるためのヘリカル巻ヘッドを備えており、尚かつこのヘリカル巻ヘッドが、マンドレルの周方向に沿って配置された複数のガイド部からなる少なくとも二つのガイド列と、各ガイド列を相対的に回転させて各ガイド部の位置を変更可能とする位置変更機構とを備えているという装置が提案されている（例えば特許文献１参照）。
【先行技術文献】
【特許文献】
【０００５】
【特許文献１】特開２００８−１９５０００号公報
【発明の概要】
【発明が解決しようとする課題】
【０００６】
しかしながら、上述のごとき従来装置においては、位置変更機構によりガイド部どうしが重なり合う位置に配置された場合、二本の繊維束が重なった一組の繊維束として巻き付けられることがあり、その結果、ＦＲＰ層の厚みが厚くなってしまうことがあった。【０００７】
そこで、本発明は、複数の繊維束を同時に供給する多給糸の際、繊維束どうしの重なりを回避してＦＲＰ層の厚みが厚くなるのを抑制するフィラメントワインディング装置およびフィラメントワインディング方法を提供することを目的とする。
【課題を解決するための手段】
【０００８】
かかる課題を解決するべく本発明者は種々の検討を行った。多給糸型のフィラメントワインディング装置を利用したフィラメントワインディングによりヘリカル層を形成すると、フィラメントワインディングパターンを平滑パターンにすることができず、必ず網目パターンとなってしまう（図１８、図１９参照）。すなわち、通常、多給糸型フィラメントワインディング装置の複数のアイ口はマンドレルの周囲に等間隔に配置されていることから、この態様のままフィラメントワインディングしてヘリカル層を形成すると、繊維束の交差回数が増えてしまい網目パターンとなってしまう。そうすると、例えばフープ層における平滑パターン（繊維束どうしが重ならず平滑に巻回されているパターン）と比較して、繊維束に構造的な曲げ（起伏）が生じ、強度発現率が低下し、ひいてはＦＲＰの品質が低下してしまうことがある。ヘリカル層の繊維束に生じうる構造的な曲げ（起伏）をいかに低減させるかについて検討を重ねた本発明者は、かかる課題の解決に結び付く新たな知見を得るに至った。【０００９】
かかる知見に基づく本発明は、複数の繊維給糸口を備えた繊維ガイド部材を、軸回りに相対回転する被巻回部材の軸方向に相対移動させ、繊維給糸口から繊維を給糸して被巻回部材の周囲に巻回するフィラメントワインディング装置において、繊維給糸口が繊維ガイド部材の一部にのみ設けられている、というものである。【００１０】
上述したように、従来のフィラメントワインディング装置においては、複数のアイ口がマンドレル等の周囲に等間隔に配置されていることが一般的である。より具体的には、リングアイ等と呼ばれるガイド部材（被巻回部材の周囲に配置される例えば環状のガイド）の全周に等間隔にアイ口を配置しておき、当該リングアイをマンドレルの軸方向に移動させ、尚かつ軸周りに相対回転させながら、これらアイ口のそれぞれから繊維を送り出す（図２０、図２１参照）。このとき、リングアイは、軸方向に沿って相対的に往復運動しながらマンドレルの周囲に繊維を巻き付ける。ただし、リングアイをマンドレルの一端側から他端側まで移動させ、さらに一端側へと戻す（リングアイを往復動させる）と、繊維の交差箇所が当該マンドレルの周囲全体に発生する（図２２中の破線で囲んだ部分参照）。そうすると、フィラメントワインディングパターンは平滑パターンにならず網目パターンとなってしまっている（図１８、図１９参照）。【００１１】
この点、本発明にかかるフィラメントワインディング装置の場合には、繊維給糸口（アイ口）を繊維ガイド部材（リングアイ）の一部（例えば半円部分）にのみ設け、繊維を被巻回部材（マンドレル等）の片側から供給するようにしている（図９参照）。この装置においては、繊維ガイド部材を被巻回部材の一端側から他端側まで移動させる際、複数の繊維を束ねた状態としながらこれら繊維を被巻回部材の周囲に巻き付けることができる（図１４参照）。また、繊維ガイド部材を折り返して一端側へと戻す（繊維ガイド部材を往復動させる）際は、同様に繊維が束ねられながら被巻回部材の周囲に巻き付けられる。こうした場合、繊維の交差箇所はＦＲＰ成形品（例えばタンク）の略中心部付近に集中した状態となり、繊維どうしの交差する箇所の数が減少することから（図１５参照）、従来のような網目パターンではなく、平滑パターン（繊維どうしが重ならず平滑に巻回されているパターン）の層（例えば平滑ヘリカル層）を形成することが可能となる。これによれば、複数の繊維を同時に供給する多給糸の際、繊維どうしの重なりを回避してＦＲＰ層の厚みが厚くなるのを抑制することができる。【００１２】
また、本発明のフィラメントワインディング装置における繊維給糸口は、繊維の給糸角度が可変に設けられている。この場合、繊維給糸口が、繊維ガイド部材上で当該繊維ガイド部材を含む面に沿って旋回動作可能に設けられていることが好ましい。また、繊維給糸口が、複数本の繊維を被巻回部材上で１箇所に集約させる向きに動作することがさらに好ましい。給糸角度が可変の繊維給糸口を利用すれば、径の異なる被巻回部材にも容易に対応することが可能であるし、例えばタンクにおけるドーム部のように形状や径が異なる部分を対象とする場合にも対応することが可能である。すなわち、繊維を巻回させる対象部分の径の変化に応じて給糸角度を適宜変化させることにより、被巻回部材の外径にかかわらず、複数の繊維を集約させた状態で巻回し当該繊維どうしの交差する箇所の数を減少させることができる。【００１３】
さらに、フィラメントワインディング装置における繊維給糸口は、スライド可能であり繊維の給糸位置を変えるものであることが好ましい。あるいは、繊維給糸口は伸縮可能であり繊維の給糸位置を変えるものであることも好ましい。【００１４】
また、本発明にかかるフィラメントワインディング装置では、繊維ガイド部材を被巻回部材の軸方向へ相対的に往復運動させたときの繊維による当該被巻回部材に対するカバー率が５０％未満であることが好ましい。一般に、被巻回部材の周囲には繊維を過不足ない状態で、つまりカバー率１００％の状態で巻き付けることが最も望ましいが、ＦＲＰ層を積層すると外径が大きくなるにつれカバー率が徐々に低下するということもあり、１００％に近いカバー率を実現することが難しい場合がある。この点、カバー率を５０％未満としている本発明のフィラメントワインディング装置によれば、カバー率が５０％弱であれば繊維を２回（２往復分）巻回し、カバー率が３３％であれば３回（３往復分）巻回するというように、状況に応じて巻回の回数を適宜変化させることによって好適な繊維カバー率を実現することができる。【００１５】
また、上述のフィラメントワインディング装置において、繊維を収容するクリルスタンドが繊維ガイド部材の片側にのみ配置されていることが好ましい。一般に、多数の繊維ボビンを含むクリルスタンドは大掛かりであり、しかも繊維ガイド部材の両側に一対が配置されることが多く、当該装置の大型化を招きやすい。また、装置全体の小型化の一手段として、クリルスタンドのすべてを繊維ガイド部材の片側にのみ配置することが提案されているが、そうすると繊維の半分を装置の片側（一方側）から他方側へと供給するために天井を通すなどさらに大掛かりな設備が必要となり、根本的な解決手段とはなりえていない。この点、本発明においては、繊維を被巻回部材（マンドレル等）の片側から供給する構成としているため（図９参照）、この構成に合わせてクリルスタンドを繊維ガイド部材の片側にのみ配置し、もってフィラメントワインディング装置全体の小型化を図れるようにしている。【００１６】
また、本発明は、複数の繊維給糸口を備えた繊維ガイド部材を、軸回りに相対回転する被巻回部材の軸方向に移動させ、繊維給糸口から繊維を給糸して被巻回部材の周囲に巻回するフィラメントワインディング方法において、繊維ガイド部材を被巻回部材の軸方向へ相対移動させる際、被巻回部材からみて片側からのみ複数の繊維を給糸し、これら繊維を被巻回部材の周囲にて集約させた状態で当該被巻回部材に巻回させる、というものである。
【発明の効果】
【００１７】
本発明によれば、複数の繊維を同時に供給する多給糸の際、繊維どうしの重なりを回避してＦＲＰ層の厚みが厚くなるのを抑制することができる。
【図面の簡単な説明】
【００１８】
【図１】本発明の一実施形態における高圧タンクの構造を示す断面図および部分拡大図である。
【図２】本発明の一実施形態における高圧タンクの構造を示す図である。
【図３】タンクの口金付近の構造例を示す断面図である。
【図４】平滑ヘリカル層におけるヘリカル巻の一例を示す斜視図である。
【図５】平滑ヘリカル層におけるヘリカル巻の一例を示す、タンク軸方向に沿った投影図である。
【図６】本発明の一実施形態を示すフィラメントワインディング装置の平面図である。
【図７】フィラメントワインディング装置の装置本体部の側面図である。
【図８】リングアイが移動してヘリカル層７０Ｈを形成した際のフィラメントワインディング装置の側面図である。
【図９】本発明を適用したリングアイおよびアイ口の構成の概念を示す図である。
【図１０】本発明の一実施形態におけるリングアイおよびアイ口の構成の概略を示す図である。
【図１１】ライナのドーム部分に繊維を巻き付ける際のリングアイおよびアイ口の構成を示す図である。
【図１２】ライナに巻回される際の断面扁平状の繊維（繊維束）の様子を示す図である。
【図１３】ライナのドーム部分に巻回される際の繊維（繊維束）の様子を示す図である。
【図１４】リングアイを移動させ、集約させた繊維をライナに巻回させる際の様子を示す図である。
【図１５】リングアイを折り返し移動させ、集約させた繊維をライナに巻回させる際の様子を示す図である。
【図１６】巻角度αの大小によって繊維の周方向幅が変化する様子を示す図で、（Ａ）は巻角度αが大きい場合、（Ｂ）は巻角度αが小さい場合である。
【図１７】ＦＲＰ層の内層側から外層側へと繊維が積層された場合の当該繊維によるカバー率の変化を示すグラフである。
【図１８】従来のヘリカル巻の一例を参考として示す斜視図である。
【図１９】従来のヘリカル巻の一例を参考として示す、タンク軸方向に沿った投影図である。
【図２０】従来のリングアイおよびアイ口の構成の概念を参考として示す図である。
【図２１】リングアイを移動させて繊維をライナに巻回させる際の従来の様子を参考として示す図である。
【図２２】リングアイを折り返し移動させ、繊維をライナに巻回させる際の様子を参考として示す図である。
【発明を実施するための形態】
【００１９】
以下、本発明の構成を図面に示す実施の形態の一例に基づいて詳細に説明する。
【００２０】
図１〜図１７に本発明にかかるフィラメントワインディング装置およびフィラメントワインディング方法の実施形態を示す。以下では、本発明にかかるフィラメントワインディング装置１を用いて、水素燃料供給源としての高圧水素タンク（以下、高圧タンクともいう）１のＦＲＰ層２１を成形する場合を例示しつつ説明する。水素を貯蔵した高圧タンク１は、燃料電池システム等において利用可能なものである。
【００２１】
高圧タンク１は、例えば両端が略半球状である円筒形状のタンク本体１０と、当該タンク本体１０の長手方向の一端部に取り付けられた口金１１を有する。なお、本明細書では略半球状部分をドーム部、筒状胴体部分をストレート部といい、それぞれ符号１ｄ，１ｓで表す（図１、図２等参照）。また、本実施形態で示す高圧タンク１は両端に口金１１を有するものであるが、説明の便宜上、当該高圧タンク１の要部を示す図３中のＸ軸の正方向（矢示する方向）を先端側、負方向を基端側として説明を行う。このＸ軸に垂直なＹ軸の正方向（矢示する方向）がタンク外周側を指している。
【００２２】
タンク本体１０は、例えば二層構造の壁層を有し、内壁層であるライナ２０とその外側の外壁層である樹脂繊維層（補強層）としての例えばＦＲＰ層２１を有している。ＦＲＰ層２１は、例えばＣＦＲＰ層２１ｃのみ、あるいは該ＣＦＲＰ層２１ｃおよびＧＦＲＰ層２１ｇによって形成されている（図１参照）。
【００２３】
ライナ２０は、タンク本体１０とほぼ同じ形状に形成される。ライナ２０は、例えばポリエチレン樹脂、ポリプロピレン樹脂、またはその他の硬質樹脂などにより形成されている。あるいは、ライナ２０はアルミニウムなどで形成された金属ライナであってもよい。
【００２４】
ライナ２０の口金１１のある先端側には、内側に屈曲した折返し部３０が形成されている。折返し部３０は、外側のＦＲＰ層２１から離間するようにタンク本体１０の内側に向けて折り返されている。
【００２５】
口金１１は、略円筒形状を有し、ライナ２０の開口部に嵌入されている。口金１１は、例えばアルミニウム又はアルミニウム合金からなり、例えばダイキャスト法等により所定の形状に製造されている。口金１１は射出成形された分割ライナに嵌め込まれている。口金１１は例えばインサート成形によりライナ２０に取り付けられてもよい。口金１１にはバルブアッセンブリ５０が設けられる（図２参照）。
【００２６】
また、口金１１は、例えば先端側（高圧タンク１の軸方向の外側）にバルブ締結座面１１ａが形成され、そのバルブ締結座面１１ａの後方側（高圧タンク１の軸方向の内側）に、高圧タンク１の軸に対して環状の凹み部１１ｂが形成されている。凹み部１１ｂは、軸側に凸に湾曲しＲ形状になっている。この凹み部１１ｂには、同じくＲ形状のＦＲＰ層２１の先端部付近が気密に接触している。
【００２７】
例えばＦＲＰ層２１と接触する凹み部１１ｂの表面には、例えばフッ素系の樹脂などの固体潤滑コーティングＣが施されている。これにより、ＦＲＰ層２１と凹み部１１ｂとの間の摩擦係数が低減されている。
【００２８】
口金１１の凹み部１１ｂのさらに後方側は、例えばライナ２０の折返し部３０の形状に適合するように形成され、例えば凹み部１１ｂに連続して径の大きい鍔部（ツバ部）１１ｃが形成され、その鍔部１１ｃから後方に一定径の口金円筒部１１ｄが形成されている。
【００２９】
ＦＲＰ層２１は、例えばＦＷ成形（フィラメントワインディング成形）により、ライナ２０の外周面と口金１１の凹み部１１ｂに、樹脂を含浸した繊維（補強繊維）７０を巻き付け、当該樹脂を硬化させることにより形成されている。ＦＲＰ層２１の樹脂には、例えばエポキシ樹脂、変性エポキシ樹脂、不飽和ポリエステル樹脂等が用いられる。また、繊維７０としては、炭素繊維（ＣＦ）、金属繊維などが用いられる。ＦＷ成形の際には、タンク軸を中心としてライナ２０を回転させながら繊維７０のガイド（本実施形態の場合、後述するアイ口１４０が設けられたリングアイ）をタンク軸方向に沿って動かすことにより当該ライナ２０の外周面に繊維７０を巻き付けることができる。なお、実際には複数本の繊維７０が束ねられた繊維束がライナ２０に巻き付けられることが一般的であるが、本明細書では繊維束である場合を含めて単に繊維と呼ぶ。また、このように用いられる繊維７０としては、予め熱硬化性の合成樹脂材が含浸されているものと含浸されていないものの両方がある。特に図示していないが、含浸されていない繊維７０を用いる場合には、ライナ２０へと供給する途中で当該繊維７０を含浸させること等が可能である。
【００３０】
次に、タンク１における繊維（例えば炭素繊維ＣＦ）７０の構造的曲げを低減するための繊維巻きパターンについて説明する（図２等参照）。
【００３１】
上述したように、タンク１は、ライナ２０の外周に繊維（例えば炭素繊維）７０を巻き付け、樹脂を硬化させることにより形成されている。ここで、繊維７０の巻き付けにはフープ巻とヘリカル巻があり、樹脂がフープ巻された層によってフープ層が、ヘリカル巻された層によってヘリカル層（図４、図５において符号７０Ｈで示す）がそれぞれ形成される。前者のフープ巻は、タンク１のストレート部（タンク胴体部分）に繊維７０をコイルスプリングのように巻くことによって当該部分を巻き締め、気体圧によりＹ軸正方向へ向かう力（径方向外側へ拡がろうとする力）に対抗するための力をライナ２０に作用させるものである。一方、後者のヘリカル巻はドーム部を巻き締め方向（タンク軸方向の内側向き）に巻き締めることを主目的とした巻き方であり、当該ドーム部に引っ掛かるようにして繊維７０をタンク１に対し全体的に巻き付けることにより、主として当該ドーム部の強度向上に寄与する。なお、コイルスプリングのように巻かれた繊維７０の弦巻（つるまき）線（ネジにおけるネジ山の線）と、当該タンク１の中心線（タンク軸１２）とのなす角度（のうちの鋭角のほう）が、図２において符号αで示す、本明細書でいう繊維７０の「タンク軸（１２）に対する巻角度」である（図２参照）。
【００３２】
これら種々の巻き付け方のうち、フープ巻は、ストレート部において繊維７０をタンク軸にほぼ垂直に巻くものであり、その際の具体的な巻角度は例えば８０〜９０°である（図２参照）。ヘリカル巻（または、インプレ巻）は、ドーム部にも繊維７０を巻き付ける巻き方であり、タンク軸に対する巻角度がフープ巻の場合よりも小さい（図２参照）。ヘリカル巻を大きく２つに分ければ高角度ヘリカル巻と低角度ヘリカル巻の２種類があり、そのうち高角度ヘリカル巻はタンク軸に対する巻角度が比較的大きいもので、その巻角度の具体例は７０〜８０°である。一方、低角度ヘリカル巻は、タンク軸に対する巻角度が比較的小さいもので、その巻角度の具体例は５〜３０°である。なお、本明細書においては、これらの間となる３０〜７０°の巻角度でのヘリカル巻を中角度ヘリカル巻と呼ぶ場合がある。さらに、高角度ヘリカル巻、中角度ヘリカル巻、低角度ヘリカル巻により形成されるヘリカル層をそれぞれ高ヘリカル層、中ヘリカル層、低ヘリカル層と呼ぶ。また、高角度ヘリカル巻のドーム部１ｄにおけるタンク軸方向の折り返し部分を折返し部と呼ぶ（図２参照）。
【００３３】
一般的に、フープ巻は、それ自体、繊維７０どうしを隣接させながら螺旋状に巻き、繊維７０の重なり（ラッピング）をなくして凹凸を生じさせないようにすることが可能な巻き方である。一方、ヘリカル巻は、一般的にはドーム部を巻き締めることを主目的としており、繊維７０の重なりや凹凸を減らすことは困難であるか、あるいはこれらを低減させることについて十分には考慮されていない巻き方である（例えば、図１８、図１９に示す網目パターンの凹凸ヘリカル層参照）。これらフープ巻とヘリカル巻は、当該タンク１の軸長、直径などの仕様に応じて適宜組み合わされ、ライナ２０の周囲にフープ層（図示省略）およびヘリカル層７０Ｈが積層される（図１等参照）。このとき、フープ層にヘリカル層７０Ｈが隣接していると、当該ヘリカル層７０Ｈの凹凸がフープ層に転写し、当該フープ層の繊維７０に曲げ（起伏）が生じることがある。
【００３４】
この点、本実施形態では、フィラメントワインディング装置１００を用いたフィラメントワインディングにより、フィラメントワインディングパターンが平滑なヘリカル層（平滑ヘリカル層）７０Ｈを形成し、これに隣接するフープ層に生じうる凹凸を低減させるようにしている。後述するように、平滑ヘリカル層７０Ｈは繊維７０どうしの重なりを低減させるようにしたヘリカル巻によって形成される層である。この平滑ヘリカル層７０Ｈでは原則、隣接する繊維７０の真横に並ぶように次の繊維７０が巻かれており、繊維７０の重なり方が従来の凹凸ヘリカル層（平滑にするための処理がなされておらず表面に凹凸が生じているヘリカル層のことをいい、図１８、図１９において符号７０Ｂで示す）とは異なる。特に、最も内側のヘリカル層（いわゆる面内応力が高い内側の層）７０Ｈを優先的に平滑ヘリカル層（最内平滑ヘリカル層）としたうえで、当該最内平滑ヘリカル層７０Ｈの外側に繊維７０をフープ巻してフープ層を形成した場合、当該フープ層における繊維７０の構造的な曲げ（起伏）ないしは波打ち、うねりを低減することができる。すなわち、平滑ヘリカル層７０Ｈの表面（表層）は平滑面となるため、当該平滑面の上に形成されるフープ層においては、凹凸に起因する構造的な繊維７０の曲げ（起伏）が低減する。このようにフープ層の繊維７０の構造的な曲げ（起伏）を抑えることにより当該繊維７０の疲労強度を向上させることができ、尚かつ、当該フープ層が薄肉化、高Ｖｆ化してバースト強度が向上するという利点が得られる。また、最内ヘリカル層７０Ｈ自体が平滑であることも、当該層の薄肉化、高Ｖｆ化を通じてバースト強度を向上させうる。Ｖｆは繊維体積含有率を表し、その値（Ｖｆ値）が大きくなると繊維の含有率が高くなり、樹脂の含有率が小さくなる。このＶｆの値が高すぎると疲労耐久性が悪化し、値を下げすぎるとタンク外径が大きくなる。
【００３５】
しかも、本実施形態によればタンク強度を大きく向上させうるという利点もある。すなわち、ヘリカル層７０Ｈ、フープ層とも、内側に位置する層（ライナ２０寄りの層）ほどタンク強度への寄与度が大きく、特に、ストレート部を巻き締めて耐圧力を十分に作用させるという点において最内層のフープ層の役割が大きい。この点、少なくとも最も内側のヘリカル層７０Ｈを平滑ヘリカル層とすることにより、該平滑ヘリカル層７０Ｈの外側に隣接するフープ層をも平滑に形成することを可能とし、当該フープ層をタンク強度の向上に大きく寄与させることができる。
【００３６】
また、フープ層に隣接する層は、他のフープ層または平滑ヘリカル層７０Ｈであることが好ましい。他のフープ層や平滑ヘリカル層７０Ｈの表面はこれら以外の層の表面よりも平滑であるから、あるフープ層を形成する際、これら他のフープ層や平滑ヘリカル層７０Ｈの外側に繊維７０をフープ巻することとすれば、当該フープ層における繊維７０の構造的な曲げ（起伏）を低減することができる。したがって、繊維７０の疲労強度を向上させ、尚かつ当該フープ層を薄肉化、高Ｖｆ（繊維体積含有率）化してバースト強度を向上させることが可能となる。
【００３７】
続いて、平滑ヘリカル層７０Ｈを形成することが可能な本実施形態のフィラメントワインディング（ＦＷ）装置１００について説明する（図６等参照）。
【００３８】
本実施形態のフィラメントワインディング装置１００は、複数のアイ口（繊維給糸口）１４０を備えたリングアイ（繊維ガイド部材）をライナ２０の軸方向（本実施形態の場合、タンク軸１２の軸方向と同じ）に移動させ、アイ口１４０から繊維７０を給糸してライナ２０の周囲に巻回する（フィラメントワインディングする）装置である。図示するように、本実施形態のフィラメントワインディング装置１００は、フィラメントワインディングが行われるワインディング装置本体部１１０と、該装置本体部１１０に繊維７０を供給する繊維供給部１５０とで構成されている（図６参照）。
【００３９】
装置本体部１１０の基台１１１上には、フープ層を形成するフープ巻ヘッド１２０、ヘリカル層７０Ｈを形成するヘリカル巻ヘッドとして機能するリングアイ１３０、ライナ２０を回転させる回転手段、該回転手段等を制御する制御部１１３などが設けられている。回転手段は、例えばスピンドル１１２や該スピンドル１１２を回転させるモータ（図示省略）等によって構成されている。本実施形態の制御部１１３は、スピンドル１１２の起動、停止、回転速度の制御、ならびにフープ巻ヘッド１２０およびリングアイ１３０の起動、停止、往復速度等を制御する。
【００４０】
フープ巻ヘッド１２０とリングアイ１３０は、いずれもライナ２０より大きい空洞を備えており、それぞれ、ライナ２０の周囲を該ライナ２０の回転軸方向に往復動可能に設けられている（図７参照）。フープ巻ヘッド１２０は、比較的遅い速度で軸方向に移動しながら繊維７０を給糸し、ライナ２０の周囲にフープ層を形成する。一方、リングアイ１３０は、フープ巻ヘッド１２０よりも速い速度で軸方向に移動しながら繊維７０を給糸し、ライナ２０の周囲にヘリカル層７０Ｈを形成する（図８等参照）。ここでは特に詳しく図示しないが、例えばガイドレール、ステッピングモータ、ボールネジ等を備えた１軸スライド機構のような公知の装置がリングアイ１３０等を往復動させるための装置として用いられている。
【００４１】
リングアイ１３０は環状に形成されている繊維ガイド部材である。このリングアイ１３０は、複数のアイ口１４０を、当該リングアイ１３０の一部にのみ備えている（図９参照）。例えば本実施形態のリングアイ１３０は、環状のリングアイ１３０のうちの略半分（片側の半円部分）にのみアイ口１４０を配置している（図１０、図１１参照）。これら複数のアイ口１４０は、それぞれがライナ２０に対して繊維７０を給糸する例えば筒状等の部材である。
【００４２】
また、これらアイ口１４０は、繊維７０の給糸位置や給糸角度を適宜変更しうるものであることが好ましい。こうした場合、ライナ径の変化に応じて、複数の繊維７０を当該ライナ２０の外周にて常に集約させることが可能となる。例えば本実施形態のアイ口は、リングアイ１３０上にて、このリングアイ１３０を含む面に沿って旋回動作可能であり（図１０中の(iii)の動作参照）、スライド可能であり（図１０中の(i)の動作参照）、尚かつ、筒の長軸を中心に転動可能である（図１０中の(ii)の動作参照）。ここでいうスライドとは、アイ口の全体がスライドする場合と、アイ口の一部がスライドしてアイ口の全長が伸縮する場合の両方を含む。
【００４３】
このようにリングアイ１３０に対してそれぞれが独立して相対動作可能なアイ口を利用することによって、複数本の繊維７０を１箇所に集約させることができる。すなわち、タンク１のストレート部１ｓのような大径部分に繊維７０を巻回する場合（図１０参照）、あるいはタンク１のドーム部１ｄのような小径部分に繊維７０を巻回する場合（図１１参照）、径の大きさに応じてそれぞれのアイ口１４０の向きを変え、さらに必要に応じてアイ口１４０をスライドさせて給糸位置を径方向に変化させることにより、繊維７０を集約させることができる。
【００４４】
一般に、ライナ２０に巻回される際の繊維（繊維束）７０は、既に巻回されている部分からの張力の影響で扁平状になっている（図１２参照）。そこで、本実施形態では、これら複数の繊維７０を、重なり（ラッピング）を生じさせず、尚かつ隙間を設けず隣接した状態となるように集約させた状態でライナ２０の外周に巻回する（図１０、図１２参照）。一方で、タンク１のドーム部１ｄのように半球状であってストレート部１ｓよりも小径の部分に繊維７０を巻回する際には、繊維７０の一部を重ね合わせながらより狭い範囲内に集約させることが好ましい（図１１、図１３参照）。本実施形態のフィラメントワインディング装置１００によれば、繊維７０を巻回する対象部分の径の変化に応じて給糸角度や位置を適宜変化させることにより、径の大小にかかわらず、複数の繊維７０を集約させた状態で巻回し当該繊維７０どうしの交差する箇所の数を減少させることができる。
【００４５】
なお、上述のようにリングアイ１３０に対してそれぞれのアイ口１４０を独立して相対動作可能とするための手段については特に図示していないが、例えば各アイ口１４０に対応したサーボモータやアクチュエータ、スライド機構、回転軸、ギヤ、プーリ等の公知の部材によってこのような手段を構成することができる。
【００４６】
上述したフィラメントワインディング装置１００においては、ライナ（被巻回部材）２０を回転させながら、リングアイ１３０をライナ２０の一端側から他端側まで移動させ、複数の繊維７０を全周にではなく一箇所に集約させながら巻き付けることができる（図１４参照）。また、リングアイ１３０を一端側へと戻す際は、同様に繊維７０を集約させながら当該ライナ２０（タンク１）の周囲に巻き付けることができる（図１５参照）。この場合、繊維７０どうしの交差箇所はライナ２０の（タンク１）の略中心部付近に集中した状態となり、繊維７０どうしの交差する箇所の数が減少することから、従来のような網目パターン（図１８、図１９参照）ではなく、繊維７０が平滑に巻回される平滑パターン（図４、図５参照）を形成することが可能となる。これによれば、複数の繊維を同時に供給する多給糸の際、繊維どうしの重なりを回避してＦＲＰ層２１の厚みが厚くなるのを抑制することができる。
【００４７】
また、一般に、巻角度αの大小によって繊維７０の周方向幅が変化するが、本実施形態のフィラメントワインディング装置１００によれば、このような変化に応じ、繊維７０どうしを重ねずに集約させながら巻回することができる。すなわち、巻角度αが大きい場合には当該繊維７０の周方向幅ｗも大きくなり（図１６（Ａ）参照）、巻角度αが小さい場合には当該繊維７０の周方向幅ｗも小さくなるが（図１６（Ｂ）参照）、本実施形態のフィラメントワインディング装置１００は、上述した巻回の仕組みからして、ライナ２０の回転速度やリングアイ１３０の移動速度の設定を変えることにより、繊維７０どうしの重なりが生じないようにしながら、ヘリカル巻の巻角度αを適宜変化させて当該繊維７０を巻回することが可能である。したがって、このフィラメントワインディング装置１００によれば、単給糸設備（単一の繊維を巻回するフィラメントワインディング設備）と同等のヘリカル巻きパターンの種類（自由度）を実現することでき、しかも、複数の繊維を同時かつ迅速に、しかもできる限り均等に巻き付けるという多給糸の利点も併せ持つことができる。
【００４８】
なお、本実施形態では、リングアイ１３０の片側半円であって中心角がおよそ１８０°の部分にアイ口１４０を配置した例を図示して説明したが（図１０、図１１参照）、これは例示に過ぎず、中心角１８０°以上あるいは１８０°未満の領域にアイ口１４０を配置することとしてもよい。要は、ライナ（被巻回部材）２０の径の大小にかかわらず、当該ライナ２０の外周に繊維７０を集約させることが可能であれば配置領域の広狭は特に限定されない。また、各アイ口１４０の配置間隔についても、当該ライナ２０の外周に繊維７０を集約させることに影響を及ぼさない限りは、配置に応じて間隔に広狭が設けられる等、間隔が均等になっていなくても構わない。
【００４９】
また、フィラメントワインディングの際、リングアイ１３０をライナ２０の軸方向へ往復運動させたときの繊維７０による当該ライナ２０に対するカバー率（リングアイ１３０を一往復させたときに繊維７０によって覆われる領域の割合）を５０％未満とすることが好ましい。ライナ２０の周囲を覆う繊維７０を過不足ない状態で（カバー率１００％の状態で）巻き付けることが望ましいが、ヘリカル層７０Ｈおよびフープ層が積層して外径が大きくなるにつれカバー率が徐々に低下するのが一般的である。このため、カバー率を１００％前後に設定した場合には、当該カバー率が低下したとしても調整することが困難である（図１７中の破線参照）。これに対し、上述のようにカバー率を５０％未満に設定した場合（図１７中の二点鎖線参照）には、カバー率の低下に応じて調整することが可能である。例示すれば、カバー率が５０％であればリングアイ１３０を２往復させて２層分の繊維７０を巻回することによってカバー率を１００％とすることができる。同様に、カバー率が３３％に低下した場合には３層分の繊維７０を巻回し、２５％に低下した場合には４層分の繊維７０を巻回する等、当該時点でのカバー率の数値に応じＮ層分の繊維７０を巻回することによって、１００％近傍のカバー率を実現することができる（図１７中の実線参照）。
【００５０】
続いて、フィラメントワインディング装置１００の繊維供給部１５０について説明する。繊維供給部１５０は上述した装置本体部１１０に繊維７０を供給する装置で、例えば本実施形態においては複数の繊維ボビン１５１およびこれら繊維ボビン１５１を支持するクリルスタンド１５２によって構成されている（図６参照）。
【００５１】
各繊維ボビン１５１には、装置本体部１１０に供給される繊維７０が巻かれている。これら繊維ボビン１５１は、クリルスタンド１５２の各支軸によって支持されている。特に図示していないが、クリルスタンド１５２には、例えばブレーキ装置や負荷装置など、各繊維ボビン１５１から供給される繊維７０に張力を付与するための手段が設けられている。また、装置本体部１１０へ繊維７０を供給する経路の途中には、必要に応じてプーリ等のガイドや張力測定器などが設けられる。
【００５２】
ここで、本実施形態においては、クリルスタンド１５２をリングアイ１３０の片側にのみ設置することとしている。多数の繊維ボビン１５１を含むクリルスタンド１５２は大掛かりであることから、一対のクリルスタンド１５２をリングアイ１３０の両側に配置すると幅をとることによって装置全体の大型化を招きやすい。また、クリルスタンド１５２のすべてをリングアイ１３０の片側にのみ配置すれば、繊維７０の半分を装置本体部１１０の片側から他方側へと供給するために天井を通すなどの大掛かりな設備が必要となるのが一般的である。この点、アイ口をリングアイ１３０のおよそ片側半分にのみ設けている本実施形態のフィラメントワインディング装置１００においては、繊維７０をリングアイ１３０の片側からのみ供給すれば足りる。したがって本実施形態では、クリルスタンド１５２をリングアイ１３０の片側にのみ設置し、これによってフィラメントワインディング装置１００を全体として小型化している（図６参照）。
【００５３】
フィラメントワインディング装置１００を利用して形成した以上のごときヘリカル巻によれば、ライナ２０の周囲に繊維７０を規則的に巻き付けることができ、繊維７０どうしの重なりによる凹凸を低減させ、あるいはなくすことができる（図４、図５参照）。これにより、表面が平滑であり凹凸が少ない平滑ヘリカル層７０Ｈを形成することができる。したがって、当該平滑ヘリカル層７０Ｈの外側に隣接するフープ層に凹凸が転写されるのを抑制し、これによって当該フープ層に生じうる構造的な繊維７０の曲げ（起伏）を低減し、強度発現率が低下するのを抑制することができる。このようにフープ層の繊維７０の構造的な曲げ（起伏）を抑えることにより当該繊維７０自体の疲労強度を向上させることができる。また、当該フープ層が薄肉化、高Ｖｆ（繊維体積含有率）化する結果、当該タンク１のバースト強度が向上する。もちろん、本実施形態のヘリカル巻によれば、当該平滑ヘリカル層７０Ｈ自体における繊維７０どうしの隙間が少なく、尚かつ一層あたりの厚みが薄くなることにもなる。さらには、ヘリカル層７０Ｈがこのような平滑ヘリカル層となることによって薄層化するため、フープ層がより強度を発揮しやすいタンク１の内側に位置する。その結果、フープ層をも薄肉化することができる。
【００５４】
また、一般に、タンク（圧力容器）１のドーム部１ｄにはその形状に起因した曲げ応力が作用し、例えばＣＦＲＰ層２１ｃの曲げ破壊ではこのような曲げ応力がいわゆる層間剥離の決定的な要因となる。この点、本実施形態のヘリカル巻によれば、ストレート部１ｓばかりでなくドーム部１ｄにおいても繊維７０間の隙間を低減して空隙（ボイド）を減らすことができる。したがって、このように空隙（ボイド）を減らすことによる層間剥離の抑制効果が期待できる。また、ドーム部１ｄのバースト／サイクル強度（バースト耐圧、複数回使用に対する耐久性）が向上することも期待できる。
【００５５】
また、上述のように空隙（ボイド）が減れば、発泡の原因となる空気量が減ることになる。ＦＲＰ層２１の熱硬化時、空気が泡状になって表層に表れる発泡現象が起こりうるが、空隙（ボイド）を減らすことができれば発泡を抑えることが可能になるという利点もある。
【００５６】
また、平滑なヘリカル層７０Ｈを形成すれば、タンク１の最表面の凹凸が減ることにもつながる。これによれば、タンク１の外径をより安定化させ、タンク１毎のばらつきを低減させるという利点が得られる。特に、最外層のヘリカル層７０Ｈを平滑ヘリカル層とすれば、外径のばらつきをより効果的に小さくすることが期待できる。
【００５７】
また、平滑なヘリカル層７０Ｈ自体はもちろん、これに隣接するフープ層が高Ｖｆ化することは、これに伴って樹脂溜まりが少なくなることから、ＦＲＰ層２１において使用する樹脂量が少なくなることにつながる。このように樹脂量が少なくなれば、その分タンク１の軽量化を図ることも可能になる。
【００５８】
さらに、上述のようにＦＲＰ層２１が高Ｖｆ化して樹脂量が少なくなれば、硬化発熱量（樹脂の熱硬化中の反応熱による発熱）が下がる。一般に、熱硬化時におけるピーク温度が高いと、ボンディング（ＦＷ成形および樹脂硬化の後、ライナ２０とＦＲＰ層２１とが一部分または全部において接着した状態）やライナ材劣化といった問題が生じるおそれがあるが、このように硬化発熱量を低下させうる本実施形態のタンク１においては、これらの問題を抑えることも可能である。
【００５９】
また、上述した実施形態のように繊維７０をライナ２０の周囲に規則的に巻き付けることにより、従来のヘリカル巻き（図１８、図１９参照）とは異なり、当該巻き方に応じたある一定の規則的な模様が認識されうる。すなわち、並列する繊維７０によって略三角形状の単位模様（綾模様）が形成されるとともに、この単位模様が複数規則的に組み合わされた態様の平滑な表面が形成されている（図４参照）。また、隣り合う単位模様どうしでは繊維７０の巻き方向が異なるため、これら単位模様どうしの境目となる部分は視認しやすい（図４中において破線で囲んだ部分参照）。図４に示されているように、これら境目となる部分はＸ字形状に表れる。
【００６０】
なお、上述の実施形態は本発明の好適な実施の一例ではあるがこれに限定されるものではなく本発明の要旨を逸脱しない範囲において種々変形実施可能である。例えば上述した実施形態ではライナ（被巻回部材）２０に対してリングアイ１３０およびフープ巻ヘッド１２０を移動させる場合を例示したが、要は、これらリングアイ１３０およびフープ巻ヘッド１２０をライナ（被巻回部材）２０に対して相対移動させることができればヘリカル層７０Ｈやフープ層を形成することができる。
【００６１】
また、本実施形態では非巻回部材がライナ２０である場合を例示したが、マンドレルの周囲に繊維７０を巻回する場合にも本発明を適用することが当然に可能である。
【００６２】
また、ここまでの実施形態では、燃料電池システム等において利用可能な水素タンクに本発明を適用した場合を例示して説明したが、水素ガス以外の流体を充填するためのタンクに本発明を適用することももちろん可能である。
【産業上の利用可能性】
【００６３】
本発明は、ＦＲＰ層を有するタンク（高圧容器）等に適用して好適なものである。
【符号の説明】
【００６４】
２０…ライナ（被巻回部材）、７０…繊維、７０Ｈ…ヘリカル層、１００…フィラメントワインディング装置、１３０…リングアイ（繊維ガイド部材）、１４０…アイ口（繊維給糸口）、１５２…クリルスタンド
【図１】
2010125651.tif 000003
【図２】
2010125651.tif 000004
【図３】
2010125651.tif 000005
【図４】
2010125651.tif 000006
【図５】
2010125651.tif 000007
【図６】
2010125651.tif 000008
【図７】
2010125651.tif 000009
【図８】
2010125651.tif 000010
【図９】
2010125651.tif 000011
【図１０】
2010125651.tif 000012
【図１１】
2010125651.tif 000013
【図１２】
2010125651.tif 000014
【図１３】
2010125651.tif 000015
【図１４】
2010125651.tif 000016
【図１５】
2010125651.tif 000017
【図１６】
2010125651.tif 000018
【図１７】
2010125651.tif 000019
【図１８】
2010125651.tif 000020
【図１９】
2010125651.tif 000021
【図２０】
2010125651.tif 000022
【図２１】
2010125651.tif 000023
【図２２】
2010125651.tif 000024
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
（削除）
【請求項２】
複数の繊維給糸口を備えた繊維ガイド部材を、軸回りに相対回転する被巻回部材の軸方向に相対移動させ、前記繊維給糸口から繊維を給糸して前記被巻回部材の周囲に巻回するフィラメントワインディング装置において、
前記繊維給糸口が前記繊維ガイド部材の一部にのみ設けられており、
前記繊維ガイド部材が前記被巻回部材の軸方向へ相対的に往復運動することにより、前記繊維によって平滑ヘリカル層を形成する、フィラメントワインディング装置。
【請求項３】
前記繊維給糸口は、前記繊維の給糸角度が可変に設けられている、請求項２に記載のフィラメントワインディング装置。
【請求項４】
前記繊維給糸口が、前記繊維ガイド部材上で当該繊維ガイド部材を含む面に沿って旋回動作可能に設けられている、請求項３に記載のフィラメントワインディング装置。
【請求項５】
前記繊維給糸口が、複数本の前記繊維を前記被巻回部材上で１箇所に集約させる向きに動作する、請求項４に記載のフィラメントワインディング装置。
【請求項６】
前記繊維給糸口はスライド可能であり前記繊維の給糸位置を変える、請求項２から５のいずれか一項に記載のフィラメントワインディング装置。
【請求項７】
前記繊維給糸口は伸縮可能であり前記繊維の給糸位置を変える、請求項２から５のいずれか一項に記載のフィラメントワインディング装置。
【請求項８】
前記繊維ガイド部材を前記被巻回部材の軸方向へ相対的に往復運動させたときの前記繊維による当該被巻回部材に対するカバー率が５０％未満である、請求項２から７のいずれか一項に記載のフィラメントワインディング装置。
【請求項９】
前記繊維を収容するクリルスタンドが前記繊維ガイド部材の片側にのみ配置されている、請求項２から８のいずれか一項に記載のフィラメントワインディング装置。
【請求項１０】
複数の繊維給糸口を備えた繊維ガイド部材を、軸回りに相対回転する被巻回部材の軸方向に移動させ、前記繊維給糸口から繊維を給糸して前記被巻回部材の周囲に巻回するフィラメントワインディング方法において、
前記繊維ガイド部材を前記被巻回部材の軸方向へ相対移動させる際、前記被巻回部材からみて片側からのみ複数の前記繊維を給糸し、これら繊維を前記被巻回部材の周囲にて集約させた状態で当該被巻回部材に巻回させる、フィラメントワインディング方法。
【国際調査報告】
2010125651.tif 000025
2010125651.tif 000026
2010125651.tif 000027
2010125651.tif 000028